(57)【特許請求の範囲】
【請求項１】
基材と、
前記基材上に設けられ、多孔質構造を持つ複数の触媒ユニットを含む触媒層と、を備え、
前記触媒層が、前記基材の近傍で、第１分散度で触媒ユニットが分散している第１触媒層と、前記第１触媒層の上方に設けられ、第２分散度で触媒ユニットが分散している第２触媒層とを有し、前記第２分散度が前記第１分散度とは異なり、
前記第２触媒層の触媒ユニットは、触媒ユニット間の平均距離が３０ｎｍ以上、２０００ｎｍ以下である電極。
【請求項２】
前記第１分散度よりも、前記第２分散度が高い、請求項１に記載の電極。
【請求項３】
前記触媒層は、前記第１触媒層と第２触媒層の間に、中間層を有する、請求項１又は２に記載の電極。
【請求項４】
前記触媒層は、触媒層の空孔率が５０ｖｏｌ％以上、９５ｖｏｌ％以下である請求項１ないし３のいずれか１に記載の電極。
【請求項５】
前記第１触媒層の触媒ユニット間の平均距離は、０ｎｍ以上３０ｎｍ未満である請求項１ないし４のいずれか１項に記載の電極。
【請求項６】
前記第１触媒層の触媒ユニットは、少なくとも酸化イリジウム、酸化ルテニウム、酸化タンタル、酸化チタン、白金、酸化白金の一つが含まれる請求項１ないし５のいずれか１項に記載の電極。
【請求項７】
前記第２触媒層の触媒ユニットの平均高さは、３０ｎｍ以上、１０００ｎｍ以下である請求項１ないし６のいずれか１項に記載の電極。
【請求項８】
前記第２触媒層の触媒ユニットのうち５０ｖｏｌ％以上は、白金であり、前記第１触媒層の触媒ユニットのうち６０ｖｏｌ％以上は、酸化イリジウムである請求項１ないし７のいずれか１項に記載の電極。
【請求項９】
請求項１ないし８のいずれか１項に記載の電極と電解質膜を含む膜電極複合体。
【請求項１０】
前記第２触媒層は、前記第１触媒層と前記電解質膜の間に存在する請求項９に記載の膜電極複合体。
【請求項１１】
前記電解質膜は、前記第２触媒層と物理的に接している請求項９又は１０に記載の膜電極複合体。
【請求項１２】
請求項９ないし１１のいずれか１項に記載の膜電極複合体を含む電気化学セル。
【請求項１３】
請求項１２に記載の電気化学セルを含むスタック。
【発明の詳細な説明】
【技術分野】
【０００１】
本発明の実施形態は、電極、膜電極複合体および、これを用いた電気化学セルとスタックに関する。
【背景技術】
【０００２】
近年、電気化学セルは盛んに研究されている。電気化学セルのうち、例えば、固体高分子型水電解セル（ＰＥＭＥＣ：Ｐｏｌｙｍｅｒ  Ｅｌｅｃｔｒｏｌｙｔｅ  ＭｅｍｂｒａｎｅＥｌｅｃｔｒｏｌｙｓｉｓ  Ｃｅｌｌ）は、太陽光発電など再生可能エネルギーへの応答性が優れるため、大規模エネルギー貯蔵システムの水素生成としての利用が期待されている。十分な耐久性と電解特性を確保するため、ＰＥＭＥＣの陰極には白金ナノ粒子触媒が、陽極には粒子状イリジウム系触媒が、一般に使用されている。
【０００３】
ＰＥＭＥＣの普及化への一つの大きな課題は、貴金属触媒使用量の低減によるコスト減である。
【０００４】
近年、電気化学セルの貴金属触媒として多孔体構造または空隙層を含む積層構造を持つ担体レス触媒ユニットが提案されている。これら触媒ユニットに含まれた触媒の形態は、スポンジ状またはナノシート状になっており、高い耐久性が報告されている。また、これら触媒ユニットを含む触媒層の空孔率が高いため電気化学セルの電極反応に不可欠の物質移動に有利であり、貴金属量低減技術として有力と考えられる。但し、前記技術をＰＥＭＥＣに適用した場合は水電解性能の安定性は未だ十分とは言えず、更なる改善の必要性がある。
【先行技術文献】
【特許文献】
【０００５】
【特許文献１】特開２０１０−３３７５９号公報
【発明の概要】
【発明が解決しようとする課題】
【０００６】
本発明が解決しようとする課題は、少ない量の貴金属で安定な水電解性能が得られる電極、膜電極複合体、電気化学セルおよびスタックを提供することにある。
【課題を解決するための手段】
【０００７】
実施形態の電極は、基材と、基材上に設けられ、多孔質構造を持つ複数の触媒ユニットを含む触媒層と、を備え、触媒層が、基材の近傍で、第１分散度で触媒ユニットが分散している第１触媒層と、第１触媒層の上方に設けられ、第２分散度で触媒ユニットが分散している第２触媒層とを有し、第２分散度が前記第１分散度とは異なり、第２触媒層の触媒ユニットは、触媒ユニット間の平均距離が３０ｎｍ以上、２０００ｎｍ以下である。
【０００８】
また、実施形態の膜電極複合体は、本発明の電極を具備する。
【０００９】
また、実施形態の電気化学セルは、本発明の膜電極複合体を具備する。
【００１０】
また、実施形態のスタックは、本発明の電気化学セルを具備する。
【図面の簡単な説明】
【００１１】
【図１】一実施形態に係る膜電極複合体（ＭＥＡ）の断面図。
【図２】一実施形態に係る電極を示す図とＳＥＭ写真。
【図３】一実施形態に係る触媒ユニットの高さとユニット同士間距離を定義する説明図。
【図４】一実施形態に係る電極の測定スポットを示す図。
【図５】一実施形態に係る電極、膜電極複合体の作製方法を概略的に示す図。
【図６】一実施形態に係る電気化学セルの断面図。
【図７】一実施形態に係るスタックの断面図。
【図８】一実施形態に係る触媒層厚みを定義する説明図。
【発明を実施するための形態】
【００１２】
以下、図面を参照して、本発明の実施形態について詳細に説明する。
【００１３】
なお、以下の説明では、同一部材等には同一の符号を付し、一度説明した部材等については適宜その説明を省略する。
【００１４】
図１は、本発明の一実施形態に係る膜電極複合体（ＭＥＡ：Ｍｅｍｂｒａｎｅ Ｅｌｅｃｔｒｏｄｅ Ａｓｓｅｍｂｌｙ）の断面図を示している。
【００１５】
ＭＥＡ１は、第１の電極２および第２の電極３と、これらの間に配置された電解質膜４により構成される。
【００１６】
電解質膜４と隣接する第１の電極２は、図面上から順に、第１のガス拡散層（基材）６、触媒層５が積層されている。第２の電極３は、図面下から順に、第２のガス拡散層（基材）８、触媒層７が積層されている。ここでは触媒層５が、基材６近傍の第１触媒層５Ａ、中間触媒層（中間層）５Ｃおよび電界質膜４近傍の第２触媒層５Ｂを重ねた多層構造を有し、各触媒層はそれぞれ多数の触媒ユニットを含んでいる多孔質構造である。多孔質構造とは、触媒ユニット同士の間、または触媒ユニット内部に存在する多数の空孔を含む構造のことをいう。空孔の形状を特に限定しない。各触媒ユニットは、多孔体構造または／および空隙層を含む積層構造である。基材６を底とした場合、基材６と接する上部に第１触媒層５Ａがあり、その上方に第２触媒層５Ｂがある。上方とは、中間層５Ｃを介して上部にある場合と、単に第１触媒層５Ａの上部にある場合との両方を含むものとする。つまり、基材６と第２触媒層５Ｂの間に第１触媒層５Ａが存在する。そして、第１触媒層５Ａと第２触媒層５Ｂの間には、１層または多層の中間層５Ｃを含むことが好ましい。基材６は第１触媒層５Ａと物理的に接している。また、第２触媒層５Ｂは、中間層５Ｃ又は第１触媒層５Ａと物理的に接している。さらに、第２触媒層５Ｂは、電解質膜４と物理的に接している。
【００１７】
本発明の特徴は、電解質膜４近傍の第２触媒層５Ｂに含まれる触媒ユニットが基材６近傍の第１触媒層５Ａより分散していることである。これで、基材６及び電極の高い耐久性を維持できると同時に、触媒層５と電解質膜４との間に凹凸界面を形成し、安定した水電解性能が得られる。
【００１８】
以下に、本実施形態の触媒層５を詳細に説明する。なお、第１の電極２の触媒層５について説明するが、第２の電極３の触媒層７が第１電極２の触媒層と同じ構造を有していてもよい。
【００１９】
本実施形態にかかる触媒層５は、多孔体構造または空隙層を含む積層構造を持つ複数の担体レス触媒ユニットから構成され、高い触媒比表面積（１０〜４０ｍ２／ｇ）、高い空孔率（７０ｖｏｌ％以上）と優れた耐久性を有している。担体レスとは、触媒層を構成する触媒には担体を使用しないことである。上記触媒層の一つ特徴は、触媒ユニット内の触媒が実質的に連続しており、触媒ユニット同士も部分的に結合している場合が多いため、触媒層５は、構造的に非常に安定した状態となっている。担体によって担持された触媒または触媒粒子によって構成される従来の触媒層は、空孔率が７０ｖｏｌ％（体積％）未満であり、構造的な安定性が不十分である。従来のＰＥＭＥＣ陽極にはイリジウムブラックまたは酸化イリジウムブラックが使用されており、担体レスであるが、粒子直径が十数ｎｍ以上の場合が多い。電極反応に不可欠の物質輸送が触媒層５の空孔率に強く依存し、電極反応面積は触媒の比表面積に比例するため、十分な水電解効率と耐久性を達成するには多量な触媒が使用されている。なお、実施形態における直径とは、外接円直径を表すものである。
【００２０】
本実施形態にかかる触媒層５に含まれた触媒ユニットが多孔体である場合は、触媒ユニットに含まれる触媒のうち８０％以上（ユニット個数の比率）の触媒は、直径が２ｎｍ以上８ｎｍ以下の触媒粒子と直径１ｎｍ以上５ｎｍ以下の微細孔が混在する集合体であり、スポンジ状とも言える。上記触媒ユニットが空隙層を含む積層構造である場合は、触媒ユニットは主に複数のナノシート状触媒とナノシート状触媒同士間の空隙層を含んだ積層構造である。ナノシート状触媒は触媒の組成などによって、形態が連続膜、または直径が２ｎｍ〜５０ｎｍの孔を含む多孔体膜、または直径が２ｎｍ〜８ｎｍの粒子が構成する連続凝集シート体である場合がある。第１触媒層５Ａは、積層方向に対して垂直方法に延びるシート状構造が積層した触媒構造を有することが好ましい。また、第２触媒層５Ｂは、積層方向に延びる柱状構造が束ねられた触媒構造を有することが好ましい。かかる柱状構造を有する第２触媒層５Ｂは、第１触媒層５Ａから電解質膜４方向に延びた構造を有し、中間層５Ｃ又は第１触媒層５Ａと電解質膜４を物理的に連結していることが好ましい。
【００２１】
本実施形態にかかる触媒層５の空孔率は、５０ｖｏｌ％以上、９５ｖｏｌ％以下であることが好ましい。触媒層５の空孔率は７０ｖｏｌ％以上、９５ｖｏｌ％以下であることが構造安定性の観点からより好ましい。触媒層５の空孔率がこの範囲内であれば、貴金属の利用効率を低下させることなく、物質を十分に移動させることができるからである。触媒ユニット内の触媒の直径については、結晶体である場合はＸ線回折分析によって結晶粒直径が求められる。白金または酸化イリジウムの結晶直径が２〜２０ｎｍであることが多い。
【００２２】
本実施形態の触媒層５は、基材６近傍と電解質膜４近傍で触媒ユニットの分散度が異なり、基材６近傍で分散度の低い触媒ユニットを有し、電解質膜４近傍で分散度が高い触媒ユニットから構成されていることが特徴である。
【００２３】
分散度とは、触媒ユニット同士の距離のことを示しており、分散度が高い場合は、触媒ユニット同士の距離が離れていることを指し、分散度が低い場合は、触媒ユニット同士の距離が狭いことを指している。この分散度は、基材６が触媒層２に対向する面に平行な方向の触媒ユニット間の平均距離である。そして、第１触媒層５Ａの触媒ユニット間平均距離と第２触媒層５Ｂの触媒ユニット間平均距離の差が１０ｎｍ以上であるとき、第１触媒層５Ａの第１分散度と第２触媒層５Ｂの第２分散度は異なる。
【００２４】
基材６近傍に存在する触媒ユニットの分散度が電極、特にＰＥＭＥＣセルの陽極の耐久性には重要である。基材６近傍の触媒ユニットの分散度は、本実施形態のように分散度の低い触媒ユニットとしていた方が、基材６及び電極全体の寿命や耐久性といった面では好ましい。
【００２５】
電解質膜４近傍の第２触媒層５Ｂの触媒ユニットの分散度を高くすることで、ＭＥＡを作製する際に、各触媒ユニットは電解質膜４内部に深く食い込み、第２触媒層５Ｂと電解質膜４との間に凹凸界面を形成することと、触媒層５と電解質膜４との接触面積を増加させることで、安定した水電解性能が得られる。第２の電極３の触媒層７も上述した触媒層５と同様の構成となることが望ましい。
【００２６】
図１の拡大図で示すように、触媒層５全体の厚みを１とした場合、触媒ユニット分散度がそれぞれ異なる領域は、電解質膜４と触媒層５の界面近傍、たとえば界面から少なくとも厚みが０．１までの領域は分散度が異なる領域（たとえば分散度が高い領域）となっているのが良い。かかる領域の触媒の分散度が高いことで高い耐久性を有する電極が得られる。界面から厚みが０．４までの領域よりも厚いところにまで分散度が高い領域が存在すると耐久性が低下することが好ましくない。そこで、分散度が高い領域は、界面から厚みが０．４までの領域に存在することが好ましい。かかる分散度が高い領域は、第２触媒層５Ｂで構成されることが好ましい。また、基材６と触媒層５の界面近傍、たとえば界面から少なくとも厚みが０．１までの領域は分散度が異なる領域（たとえば分散度が低い領域）となっているのが望ましい。かかる領域は厚くても高い耐久性と高い触媒能に寄与することから界面から０．９までの厚さの領域に分散度が低い領域が存在することが好ましい。かかる分散度が低い領域は、第１触媒層５Ａで構成されることが望ましい。
【００２７】
本触媒層５は、分散度の異なる触媒層との間に中間層があることは否定しない。
【００２８】
中間領域にある中間層５Ｃの触媒ユニットの分散度については特に限定しないが、たとえば、第２触媒層５Ｂの分散度よりも分散度は低いことが好ましい。また、中間領域ないし中間層５Ｃは、第２触媒層５Ｂ側から第１触媒層５Ａ側に向かって分散度が高い領域から低い領域に徐々に分散度が変化するような領域や構造であっても良い。
【００２９】
図２には本発明の一実施形態に係る電極の断面イメージ図と関連部分のＳＥＭ写真を示す。図２（Ａ）は、基材６、第１触媒層５Ａと第２触媒層５Ｂの順に積層した触媒層５のイメージ図である。図２（Ｂ）は、図１において５Ｂで示す電解質膜近傍の分散度の高い第２触媒層５Ｂの触媒ユニットの断面ＳＥＭ写真を示している。一方、図２（Ｃ）は、図１において５Ａで示す基材近傍の分散度の低い第1触媒層５Ａの触媒ユニットの断面ＳＥＭ写真を示している。図２（Ｄ）は、分散度の高い第２触媒層５Ｂの触媒ユニットの断面ＳＥＭ写真を示している。図２（Ｅ）は、分散度の低い第1触媒層５Ａの触媒ユニットの断面ＳＥＭ写真を示している。なお、図２（Ｂ）と図２（Ｃ）は、基材６の主面に対する垂直方向の断面を撮像したものである。また、図２（Ｄ）と図２（Ｅ）は、図２（Ｂ）と図２（Ｃ）の断面に対する垂直方向の断面を撮像したものである。各箇所で触媒ユニット分散度の差が見られる。触媒領域とそれ以外の空隙領域はＳＥＭ写真のコントラストから判別する。白色領域が触媒で、黒色領域が空隙を表している。触媒ユニット間距離を求める際は、１０万倍で撮影したＳＥＭ写真を用いる。また、ピント及び濃淡から断面よりも奥行き方向に存在する触媒ユニットを判別して、触媒ユニット間距離を求める対象から除外する。
【００３０】
触媒層５が、基材６近傍で分散度の高い触媒ユニットを持ち、電解質膜４近傍又は表面領域で分散度の低い触媒ユニットを持つ、本実施形態とは逆の実施形態も考えられる。
【００３１】
この場合、基材６近傍の触媒ユニットの分散度が高いことで、電極への水供給がスムーズになることと、電解質膜４へのイオンの移動に無駄がなくなるメリットがある。しかし、基材６近傍の触媒ユニットの分散度が高く、触媒ユニット同士の間に隙間が大きいと、電極が劣化する可能性が高い。劣化メカニズムについてはまだ十分に解明されていないが、基材が液体やプロトンの影響を受けるためと考えられる。
【００３２】
本実施形態では、触媒ユニット間の平均距離を用いて触媒ユニットの分散度を定義する。
【００３３】
電解質膜４近傍又は表面領域の第２触媒層５Ｂの触媒ユニット同士間の平均距離が３０ｎｍ以上、２０００ｎｍ以下であり、触媒ユニットの平均高さは３０ｎｍ以上、１０００ｎｍ以下であるのが望ましい。また、基材６近傍の第１触媒層５Ａの触媒ユニット同士間の平均距離は、０ｎｍ以上、３０ｎｍ未満であるのが望ましい。
【００３４】
第２触媒層５Ｂの触媒ユニット同士間の平均距離が３０ｎｍ未満、または触媒ユニットの平均高さが３０ｎｍ未満の場合は特性の安定性が不十分である。また、第２触媒層５Ｂの触媒ユニット同士間の平均距離が２０００ｎｍを超え、または触媒ユニットの平均高さが１０００ｎｍを超えると安定性効果の向上が少なく、作製コストが高い場合が多い。同観点から、第２触媒層５Ｂの触媒ユニット同士間の平均距離が１００ｎｍ以上、５００ｎｍ以下、または触媒ユニットの平均高さが５０ｎｍ以上、８００ｎｍ以下であるのがより望ましい。また、第１触媒層５Ａの触媒ユニット同士間の平均距離は、２０ｎｍ以上の場合は特性の安定性が不十分である。第１触媒層５Ａの触媒ユニットの同士間の触媒層５厚さ方向の距離が５ｎｍ未満であると、触媒が密集しすぎることで、触媒能が低下してしまう。かかる観点から、第１触媒層５Ａの触媒ユニットの平均距離は０ｎｍ以上、２０ｎｍ以下であるのが望ましい。なお、金属メッシュなど触媒ユニットと接している基材表面にはサイズが５μｍ以上の孔または開口部が存在し、それらによる触媒ユニットの分散もあるが、本実施形態の分散度と意味合いが異なるため、触媒ユニット同士の距離が３μｍ以上である場合は、分散度測定から除外する。
【００３５】
本実施形態では、上記触媒ユニットの高さまたは触媒ユニット同士間の距離を定量的に評価するため、以下のように定義している。電極の断面ＳＥＭ写真を撮影し、ＳＥＭ写真上で上述した触媒層５の構造的特徴から電解質膜４近傍と基材６近傍と区別した上、図３のイメージ図に示されるように、電解質膜４近傍における触媒ユニットとその他の触媒ユニットとの界面は基準線６２とする。触媒ユニットの高さは基準線と垂直方向の長さであり、それぞれの触媒ユニットの表面各点から基準線６２までの距離の中の最大距離６３を触媒ユニットの高さと定義する。
【００３６】
触媒ユニット同士間の距離については、それぞれの触媒ユニット表面に当触媒ユニット高さの半分の位置において中間線を求め、ＳＥＭ写真上に隣接する触媒ユニット同士の中間線の間の最短距離を触媒ユニット間距離６１と定義する。図１拡大図を例にとると、第２触媒層５Ｂのように、分散度の高い触媒ユニットの厚みが、例えば触媒層厚みの０．１であるときは、それぞれの触媒ユニットの表面から触媒層厚みの０．０５の位置において中間線を求め、ＳＥＭ写真上に隣接する触媒ユニット同士の中間線間の最短距離をユニット間距離６１と定義する。
【００３７】
ＳＥＭ写真中の触媒ユニットがすべて分離している場合は、単純に触媒ユニット間距離を求めることができる。ＳＥＭ写真中の触媒ユニットには、隣接する触媒ユニットと接触面を有するものが含まれる場合がある。接触面を有する触媒ユニットを１つの触媒ユニットとみなすか、複数の触媒ユニットとみなすかは次の条件で定める。ＳＥＭ写真中の一方（ＳＥＭ写真左側）の触媒ユニットの接触面を有する辺の長さをＬＡとする。ＳＥＭ写真中の他方（ＳＥＭ写真右側）の触媒ユニットの接触面を有す辺の長さをＬＢとする。接触面の辺の長さをＬ０とする。ＬＡ，ＬＢおよびＬ０が２＊Ｌ０／（ＬＡ＋ＬＢ）＞０．７を満たすとき、隣接し、接触面を有する複数の触媒ユニットを単一の触媒ユニットとして取り扱う。隣接する触媒ユニットが分離したユニットかどうかの判別は、ＳＥＭ写真の左側から右側に向かって行う。３以上の触媒ユニットを単一の触媒ユニットとしてみなしてもよい。なお、複数の触媒ユニットと判定されたもので、前段落の方法で測定した触媒ユニット間距離６１がゼロの場合は、触媒ユニット間距離をゼロとする。
【００３８】
図３のイメージ図は、第２触媒層５Ｂを想定したものである。第１触媒層５Ａの触媒ユニット間距離を求める方法も次に説明するように同様である。第２触媒層５Ｂの触媒ユニット間平均距離を求める方法と第１触媒層５Ａの触媒ユニット間平均距離を求める方法で、共通するものは、第１触媒ユニット間平均距離を求める方法の説明において、省略する。第１触媒層５Ａは、平面状の触媒が積層した構造である場合、例えば、図８のＳＥＭ写真に示される構造が観察される。触媒層５の全体の厚さを１としたとき、基材６の面から第２触媒層５Ｂに向かって０，１の厚さ分の位置に存在する触媒ユニット又は０，１の厚さ分の位置から最近傍の触媒ユニットの距離を第１触媒層５Ａの触媒ユニット間距離とする。そして、同様に接触面を有する触媒ユニットを１つの触媒ユニットとみなすか、複数の触媒ユニットとみなすかの判定を行うと多くのユニットが単一のユニットとしてみなされる。積層方向に分離した触媒ユニット間の距離は、分散度を測定する際の触媒ユニット間距離に含まれない。すべての触媒がくっついている場合は、ユニット間距離がゼロである。ユニット間距離がゼロである触媒層は、究極の低分散である。
【００３９】
ここで、第１触媒層５Ａの触媒ユニット間平均距離をＤ１とし、第２のユニット間平均距離をＤ２とする。Ｄ１、Ｄ２は、０．００≦Ｄ１／Ｄ２≦０．０１を満たすことが好ましい。かかる条件を満たすと、水だけでなくガスの拡散性に優れるため、触媒性能が向上する。より好ましい範囲は、０．０００≦Ｄ１／Ｄ２≦０．００６である。
【００４０】
触媒ユニットの平均高さまたは触媒ユニット同士間の平均距離については、図４に示される触媒層５面内に９個のスポットを指定し、この９個のスポットの中の触媒ユニットの高さと触媒ユニット間距離の平均値を当電極の平均高さとユニット平均距離とした。各スポットは、正方形状で少なくとも５ｍｍ２の領域を有する。また、電極長さ８０と電極幅８２はＬとＷをそれぞれとした場合、距離８１はＷ／１０、距離８３はＬ／１０とした。
【００４１】
本実施形態の触媒層５に採用される所定の触媒材料は、電極反応に応じて適宜選択することができる。触媒活性と耐久性の観点から貴金属または貴金属酸化物触媒が望ましい。例えば、ＰＥＭＥＣの陽極として使用する場合、ＡｕＭｖＸ１−ｕ−ｖで示される組成を有する触媒が望ましい。ここで、０．５≦ｕ＋ｖ＜１．０であり、ｕは、０．５≦ｕ＜１．０、ｖは、０≦ｖ＜０．５であり、元素Ａは、Ｉｒ、Ｐｔ、Ｒｕ、Ｒｈ、Ｏｓ、ＰｄおよびＡｕなどの貴金属元素から選択される少なくとも１種であり、元素Ｍは、Ｔａ、Ｗ、Ｈｆ、Ｓｉ、Ｍｏ、Ｔｉ、Ｚｒ、Ｎｂ、Ｖ、ＣｒおよびＳｎよりなる群から選択される少なくとも１種であり、元素Ｘは、Ｃｏ、Ｎｉ、Ｆｅ、Ｍｎ、ＡｌおよびＺｎよりなる群から選択される少なくとも１種である。前述の材料は、金属または酸化物として用いることもでき、２種以上の金属を含む複合酸化物または混合酸化物であっても良い。触媒の結晶構造については特に限定しないが、アモルファスより結晶体の方が耐久性は良い場合が多い。中間層も触媒層の触媒材料の結晶及びアモルファスを含む層であることが好ましい。
【００４２】
本実施形態の電極を水電解の陽極に適用した場合は、電解質膜４近傍の触媒層の５０ｖｏｌ％以上は白金であり、基材６近傍の触媒層５の６０ｖｏｌ％以上は酸化イリジウムを主体とする酸化物触媒であることが望ましい。触媒層５の構成、元素、酸化物分布について、透過型電子顕微鏡（ＴＥＭ：Ｔｒａｎｓｍｉｓｓｉｏｎ  Ｅｌｅｃｔｒｏｎ  Ｍｉｃｒｏｓｃｏｐｅ）の元素マッピングによって確認できる。基材６近傍の触媒層５が空隙層と触媒レイヤーを含む積層構造を有する触媒ユニットから構成される場合は、触媒ユニット内部に酸化イリジウムら酸化物触媒レイヤーの間に、白金など貴金属レイヤーを配置した方が、または酸化イリジウムと白金との混合レイヤーを用いた方が、水電解安定性をより向上させることがある。メカニズムは不明であるが、プロトン伝導または電気伝導を向上させた可能性がある。
【００４３】
電極の基材６は、多孔性と導電性が一般的に要求される。水電解セルの陽極として使用される場合は耐久性を確保するためチタン材料が一般的に採用されている。基材の形態については特に限定しないが、チタンメッシュ、チタン繊維からなるクロース、チタン焼結体などが挙げられる。多孔質基材の開口率、特に触媒層に接する部分の空孔構造などの調整、またはブラスト処理など基材の表面処理によって水電解特性を向上させる場合がある。触媒層への水供給、電極反応生成物の排出などがスムーズになり、触媒層における電極反応が促進されたためと考えられる。基材の上に他のコーティング層を付けても良い。導電性のある緻密なコーティング層によって電極の耐久性を大きく向上させる場合がある。コーティング層は特に限定されないが、金属材料、酸化物、窒化物などセラミックス材料、カーボンなどを使用できる。
【００４４】
チタンなどの金属材料を基材とする場合は、基材６表面に基材保護層として上記のコーティングを導入すること等、基材６の耐久性を改善できる。基材保護層については異なる材料から構成された多層構造または傾斜構造を形成させることで耐久性を更に高めることが可能である。基材にチタンを用いた場合は、基材保護層として厚みが１０ｎｍ以上のイリジウムを含む酸化物層が特に有効である。基材保護層にはイリジウムとチタンとの緻密な複合酸化物層が形成されたと考えられる。
【００４５】
電解質膜４は、イオン伝導性が要求されることが多い。プロトン伝導性を有する電解質膜としては、例えばスルホン酸基を有するフッ素樹脂（例えば、ナフィオン（デュポン社製）、フレミオン（旭化成社製）、およびアシブレック（旭硝子社製）など）や、タングステン酸やリンタングステン酸などの無機物を使用することができる。
【００４６】
電解質膜４の厚さは、ＭＥＡの特性を考慮して適宜決定することができる。強度、耐溶解性およびＭＥＡの出力特性の観点から、電解質膜の厚さは、好ましくは１０μｍ以上２００μｍ以下である。
【００４７】
本実施形態にかかる電極及びＭＥＡの製造方法を簡単に説明する（図５）。
【００４８】
電極について、まず、基材の上に、スパッタリングまたは蒸着により触媒材料を含む材料と造孔剤材料をスパッタリングし、触媒層前駆体を作製する。次いで、造孔剤を除去し電極を得る。基本的に、空隙層を含む積層構造前駆体の場合は、触媒材料を含む材料と造孔剤材料をスパッタリングまたは蒸着によって順次下地の上に形成する。多孔体構造前駆体の場合は、触媒材料と造孔剤材料を同時にスパッタリングまたは蒸着によって下地の上に形成できる。分散度の高い触媒ユニットを有する触媒層は、触媒材料と造孔材料の割合、造孔材料の除去プロセスなどの調整によって作製できる。触媒の組成にもよるが、造孔材料の割合を増やすことで作製が容易になるケースが多い。また、分散度の低い触媒ユニットを有する触媒層の上に多孔質マスクを置いてスパッタリングまたは蒸着を行っても良い。多孔質マスクの空孔率と空孔サイズを調整して分散度の高い触媒ユニットを有する触媒層を作製できる。
【００４９】
酸化イリジウム触媒など酸化物から構成する触媒層を作製する場合は、スパッタリングまたは蒸着の際にチャンバーに酸素ガスを添加するなど反応スパッタ法を採用できる。酸素ガスの分圧、スパッタリングまたは蒸着時の電源パワー、基板温度などパラメータの最適化によって電極の耐久性と電気化学セルの特性を大きく向上させることが可能である。
また、造孔剤を除去後に熱処理など後処理を実施することによって触媒の活性と耐久性を向上させ、触媒層の構造を改良することが可能である。
【００５０】
チタンなど基材に本発明の触媒層を直接形成する場合は触媒層と基材との間に緻密な界面層の形成が可能であり、基材保護層として基材の劣化を大幅に抑制することが可能である。それによって本発明の電極は、優れた耐久性を齎した。
【００５１】
実施形態に係るＭＥＡは、図１中の第１および第２の触媒層５，７の少なくとも一方として前述の触媒層を用いて、電解質膜と結合させることで作製する。本実施形態のＭＥＡの触媒層と電解質膜との間の凹凸界面の形成は触媒層と電解質膜との接合プロセスが重要である。この接合プロセスによって電解質膜への触媒ユニットの食い込み量、触媒層全体の各触媒ユニットの食い込み分布、均等度を制御できる。
【００５２】
一般的に加熱・加圧して触媒層と電解質膜を接合させ、膜電極複合体を作製する。膜電極複合体の両極は共に触媒層の形成基材がガス拡散層の場合は触媒層５と触媒層７を含む電極で電解質膜４を挟んで図１に示すように積層し、接合することによりＭＥＡ１が得られる。触媒層の形成基材が転写用基板の場合は、加熱・加圧して転写用基板から触媒層を電解質膜に転写してから、触媒層の上にガス拡散層を配置して、対極と接合させてＭＥＡ１を作製することができる。
【００５３】
上記のような各部材の接合は、一般的には、ホットプレス機を使用して行われる。プレス温度は、電極２、３および電解質膜４において結着剤として使用される高分子電解質のガラス転移温度より高い温度であり、一般的には、１００℃以上、３００℃以下である。プレス圧とプレス時間は、電極２、３の硬さに依存するが、一般的には、圧力が５ｋｇ／ｃｍ２以上２００ｋｇ／ｃｍ２以下であり、時間が５秒から２０分である。触媒ユニットの食い込み量を精密に制御するため、ホットプレス機のパラメータ調整が重要である。本発明は最適な食い込み量、分布と均等度を得るため、触媒層付き基材の物性と平たん度に合わせてホットプレス機の加熱板の局所温度または局所圧力を制御している。
【００５４】
なお、触媒層と電解質膜との接合は以下のようなプロセスを採用しても良い。触媒層付き基材の上に電解質膜を形成し、その上に対極の触媒層を付ける。基材はガス拡散層であればそのままＭＥＡ１として使用できる。基板は転写用基板である場合はガス拡散層を入れ替えてからＭＥＡ１として使用する。この場合は触媒ユニットの食い込みは電解質膜形成用の溶媒の濃度、構成と形成温度、時間などによって制御できる。
【００５５】
上述したように、一実施形態にかかるＭＥＡ１は、最適な電極―電解質膜界面が用いられるので、高い水電解安定性を有する。
【００５６】
なお、セルの組立、例えばＭＥＡと垂直方向の締め付け圧力などによって電解質膜への触媒ユニット食い込みを制御することも可能である。
【００５７】
本実施形態にかかる電気化学セルの構成と製造方法を、図６を用いて簡単に説明する。電気化学セル１０は、実施形態のＭＥＡ１と、ガスケット１１，１２と、集電板１３，１４と、締め付け板１５，１６とを有する。ＭＥＡ１は、ガスケット１１，１２で支持される。ガスケット１１，１２で支持されたＭＥＡ１は、集電板１３，１４で挟まれる。ＭＥＡ１と締め付け板１５の間に集電板１３が存在する。ＭＥＡ１と締め付け板１６の間に集電板１４が存在する。実施形態のＭＥＡ１の両側に、ガスケット１１，１２を介して、集電板１３，１４と締め付け板１５，１６を取り付け、適当な圧力で締め付けることによって電気化学セル１０を作製する。
【００５８】
本実施形態にかかるスタックの構成と製造方法を、図７を用いて簡単に説明する。スタック２０は、電気化学セル１０を複数個、直列に接続した構成である。電気化学セルの両端に締め付け板２１，２２を取り付け、適当な圧力で締め付けることによってスタックを作製する。
(実施例)
【００５９】
以下、実施例および比較例を説明する。
【００６０】
表１、２には、実施例１〜７、比較例１〜３の電極の観測結果、およびＰＥＭＥＣセルの評価結果等をまとめる。
【００６１】
【表１】
0006599843.tif 000002
【００６２】
【表２】
0006599843.tif 000003
【００６３】
＜電極の作製＞
（ＰＥＭＥＣ標準陰極作製）
基材として、厚みが１μｍ以上、５０μｍ以下の炭素層を有するカーボンペーパーＴｏｒａｙ０６０（東レ社製）を用意した。この基材上に、Ｐｔ触媒のローディング密度０．１ｍｇ／ｃｍ２になるように、スパッタリング法により空隙層を含む積層構造を持つ触媒ユニットから構成する触媒層を形成し、多孔質触媒層を有する電極を得た。この電極は実施例１〜７、比較例１〜３の標準陰極として使用した。
（ＰＥＭＥＣ陽極作製  実施例１〜７、比較例１〜３）
【００６４】
基材として、表面処理を行ったチタンメッシュ基材を用意した。
この基材上に、スパッタリング法により触媒層を有する電極を得た。スパッタリングにあたっては、触媒ユニットの形態、触媒層の厚さが上記表１、２に示す値となるように、プロセスを調整した。場合によって３００〜５００℃の温度において３０分〜４時間の熱処理を行った。
【００６５】
作製した各種電極の空孔率、触媒ユニット平均高さと触媒ユニット同士の平均距離を以下のように評価した。まず、実施例１〜７および比較例１〜３で得られた電極から９スポットのサンプルを切り出した（図４）。次に９スポットのサンプルの中心からサンプルを切断し、ＳＥＭ観察用サンプルを作製した。各電極の９サンプルについて、それぞれ３箇所でＳＥＭにより観察した。２０００〜３０万倍のＳＥＭ像を得て、コントラストから、触媒と細孔とを区別した。本発明は触媒層厚みをＳＥＭ写真から計測した。具体的に、上記各箇所において得た２〜５万倍のＳＥＭ像を用い、図８に示されるように、各視野において３個所の触媒層厚みを計測し、上記各サンプルの計測値の平均値をこの電極の触媒層平均厚みとして算出した。こうして得た触媒層厚みを元に、貴金属触媒厚みは各電極の貴金属触媒量（ｇ）とその密度から計算し、触媒層の空孔率を（１−貴金属触媒厚み／触媒層厚み）求めた。触媒密度は同触媒の文献値がない場合は理論的にまたは実験的に求めることが可能である。なお、実施例１〜７および比較例１〜３に用いた白金触媒と酸化イリジウム触媒の密度については文献値の２１．４５ｇ／ｃｍ３と１１．６６ｇ／ｃｍ３を採用した。
【００６６】
実施例１〜７、および比較例１、３の触媒層に対してＳＥＭ観察を行い、いずれも多孔体構造または空隙層を含む積層ユニットを含むことと、触媒層の空孔率が何れも８０〜９５ｖｏｌ％であると確認された。
【００６７】
触媒の結晶粒のサイズについてＸ線回折法（ＸＲＤ）によって電極のＸＲＤパターンを得て、当触媒に帰属する特徴ピークの半値幅を計測し、Ｓｃｈｅｒｒｅｒ法によって求めた。
【００６８】
実施例１〜７、および比較例１〜３の触媒結晶粒のサイズは何れも３〜２０ｎｍである。
【００６９】
電解質膜近傍の触媒ユニット平均高さと触媒ユニット同士の平均距離については、前文の記載と同様な方法によって求めた。各電極の全スポットの計測値の平均値をこの電極の平均値とし、表１、２にまとめた。なお、各電極の基材近傍の触媒ユニット同士は殆ど隙間がなく連結していることが確認された。
【００７０】
＜ＰＥＭＥＣ用ＭＥＡの作製＞
上記ＰＥＭＥＣ標準陰極と各種ＰＥＭＥＣ陽極から４ｃｍ×４ｃｍの正方形の切片を切り取った。標準陰極、電解質膜（ナフィオン１１７（デュポン社製））と各種陽極をそれぞれ合わせて、熱圧着して接合することにより各種ＰＥＭＥＣ用ＭＥＡを得た（電極面積は約１６ｃｍ２である、熱圧着条件：１４０℃〜３００℃、圧力１０〜２００ｋｇ／ｃｍ２で、１０秒〜５分間）。
【００７１】
＜ＰＥＭＥＣ単セルの作製＞
得られたＭＥＡを流路が設けられている二枚のセパレータの間にセッティングし、ＰＥＭＥＣ単セル（電気化学セル）を作製した。
【００７２】
作製した単セルを用いて、ＰＥＭＥＣセルの水電解特性及びその安定性を評価した。
【００７３】
得られた単セルに対して、セル温度を６０℃に維持し、陽極に水を供給した。単セルに１．３〜２．５Ｖの電圧をかけ、ＭＥＡのコンディショニングとして約５時間において水電解を行った。その後、電流密度が２．５Ａ／ｃｍ２になるように単セルに電圧をかけ、１時間連続水電解した後の電圧（Ｖ）を水電解の電圧特性指標とし、各電極の電圧を表１、２にまとめる。
【００７４】
水電解安定性については、ＰＥＭＥＣセルの１０分の水電解（陽極に水を供給、電流密度２．５Ａ／ｃｍ２）と１０分の休止（陽極への水供給を窒素供給に切り替える）を一サイクルとし、２０００サイクルを行った。各サイクル開始時の電圧を開始電圧（Ｖ０）、各サイクル終了時後の電圧は終了電圧（Ｖｆ）とし、各サイクルの電圧変動率（（Ｖ０―Ｖｆ）／Ｖ０）を計測し、当ＰＥＭＥＣセルの安定性指標１として２０００サイクルの平均電圧変動率を求めた。また、第一サイクル後の電圧（Ｖｆ１）と２０００サイクル後の電圧（Ｖｆ２０００）の差をΔＶとし、当ＰＥＭＥＣセルの安定性指標２として劣化率（＝ΔＶ／Ｖｆ１）を求めた。以下の基準によって安定性を評価し、各電極の評価結果を表１、２にまとめた。
電圧変動率  ＜７％  Ａ；電圧変動率  ８〜１５％  Ｂ；  電圧変動率    ＞１５％    Ｃ；  劣化率    ＜７％    Ａ；        劣化率    ８〜１５％    Ｂ；            劣化率    ＞１５％    Ｃ；
【００７５】
表１、２に示されるように、実施例１〜７のＭＥＡは、比較例１〜３と比較すると、水電解単セルに必要の電解電圧（Ｖ）が低く、水電解の効率が良いとわかる。安定性についても電圧変動率と劣化率の何れも比較例より低い。比較例１、２のＭＥＡは安定性が劣っており、電解質膜近傍に高分散度の触媒ユニットが存在しない、または分散度が不十分と考えられる。比較例３のＭＥＡは水電解特性の劣化が激しく、分散度が低い触媒ユニットを持つ触媒層によるものと考えられる。
【００７６】
以上説明した少なくとも一つの実施形態によれば、電解質膜近傍の高分散度の触媒ユニットを有する電極により、少ない量の貴金属で高い安定性を有する電極、膜電極複合体を提供できる。同時に、この電極、膜電極複合体を採用した電気化学セルは、高い安定性と高い耐久性を発揮することができる。
明細書中、元素の一部は元素記号のみで表している。
【００７７】
本発明のいくつかの実施形態を説明したが、これらの実施形態は、例として提示したものであり、発明の範囲を限定することは意図していない。電気化学セルとして、ＰＥＭＥＣ単セルを挙げたが、これ以外の電解セルでも、同様に本発明を適用できる。上述したこれら新規な実施形態は、その他の様々な形態で実施されることが可能であり、発明の要旨を逸脱しない範囲で、種々の省略、置き換え、変更を行なうことができる。これら実施形態やその変形は、発明の範囲や要旨に含まれるとともに、特許請求の範囲に記載された発明とその均等の範囲に含まれる。
【符号の説明】
【００７８】
１…膜電極複合体；  ２…第１の電極；  ３…第２の電極；  ４…電解質膜；  ５…触媒層；  ５Ａ…第１触媒層  ５Ｂ…第２触媒層  ５Ｃ…中間層；  ６…第１のガス拡散層；  ７…触媒層；  ８…第２のガス拡散層；
【図１】
0006599843.tif 000004
【図２】
0006599843.tif 000005
【図３】
0006599843.tif 000006
【図４】
0006599843.tif 000007
【図５】
0006599843.tif 000008
【図６】
0006599843.tif 000009
【図７】
0006599843.tif 000010
【図８】
0006599843.tif 000011